(57)【特許請求の範囲】
【請求項１】
下記式（Ｉ）で表される化合物：
【化１】
0006267101.tif 000034
（式（Ｉ）において、ｎは２または３であり、Ｒ２は炭素数２〜７のアルキレン基であり、炭素原子に結合する水素原子の１以上が、非置換または置換の炭素数１〜６の１価炭化水素基、炭素数１〜６のアルコキシ基、ハロゲン原子、又はシアノ基で置換されていてもよく、Ｒ３は炭素数１〜４のアルキル基であり、Ｒ４は炭素数１〜４のアルキル基であり、Ｘ１、Ｘ２、及びＸ３のうちいずれか１が下記（ＩＩ）で表される（メタ）アクリル基であり、Ｘ１、Ｘ２、及びＸ３のうち残りの２つは水素原子であり、
【化２】
0006267101.tif 000035
式（ＩＩ）においてＲ１は水素原子又はメチル基である）。
【請求項２】
上記請求項１記載の式（Ｉ）で表され、上記（ＩＩ）で表される基の結合位置のみが異なる２つ又は３つの構造異性体の混合物、すなわち、Ｘ１が上記（ＩＩ）で表される基であり且つＸ２及びＸ３が水素原子である上記請求項１記載の化合物と、Ｘ２が上記（ＩＩ）で表される基であり且つＸ１及びＸ３が水素原子である上記請求項１記載の化合物と、Ｘ３が上記（ＩＩ）で表される基であり且つＸ１及びＸ２が水素原子である上記請求項１記載の化合物とから選ばれる２つ又は３つの混合物。
【請求項３】
上記式（Ｉ）において各特定の一のｎ、Ｒ１、Ｒ２、Ｒ３、及びＲ４を有する特定の一の構造を有する１種が化合物の質量全体のうち９０質量％超を成す、請求項１記載の化合物。
【請求項４】
上記式（Ｉ）において各特定の一のｎ、Ｒ１、Ｒ２、Ｒ３、及びＲ４を有し上記（ＩＩ）で表される基の結合位置のみが異なる２つ又は３つの構造異性体が、前記混合物の質量全体のうち９０質量％超を成す、請求項２記載の混合物。
【請求項５】
式（Ｉ）において、ｎは２または３であり、Ｒ１がメチル基であり、Ｒ２がペンチレン基であり、Ｒ３がメチル基であり、Ｒ４がメチル基である、請求項１〜４のいずれか１項記載の化合物又は混合物。
【請求項６】
請求項１、３及び５のいずれか１項記載の化合物と、（メタ）アクリル酸、メチル（メタ）アクリレート、エチル（メタ）アクリレート、（ポリ）エチレングリコールジメタクリレート、ポリアルキレングリコールモノ（メタ）アクリレート、ポリアルキレングリコールモノアルキルエーテル（メタ）アクリレート、トリフルオロエチル（メタ）アクリレート、２−ヒドロキシエチル（メタ）アクリレート、２，３―ジヒドロキシプロピル（メタ）アクリレート、Ｎ，Ｎ−ジメチルアクリルアミド、Ｎ，Ｎ−ジエチルアクリルアミド、Ｎ−アクリロイルモルホリン、Ｎ−メチル（メタ）アクリルアミド、クロトン酸、桂皮酸、ビニル安息香酸、及び（メタ）アクリル基を有するシリコーンモノマーから選ばれる１種以上とを重合して得られる、重合体。
【請求項７】
請求項６記載の重合体を用いてなる眼科デバイス。
【請求項８】
下記式（Ｉ）で表される化合物の製造方法であって
【化３】
0006267101.tif 000036
（式（Ｉ）において、ｎは２または３であり、Ｒ２は炭素数２〜７のアルキレン基であり、炭素原子に結合する水素原子の１以上が、非置換または置換の炭素数１〜６の１価炭化水素基、炭素数１〜６のアルコキシ基、ハロゲン原子、又はシアノ基で置換されていてもよく、Ｒ３は炭素数１〜４のアルキル基であり、Ｒ４は炭素数１〜４のアルキル基であり、Ｘ１、Ｘ２、及びＸ３のうちいずれか１が下記（ＩＩ）で表される（メタ）アクリル基であり、Ｘ１、Ｘ２、及びＸ３のうち残りの２つは水素原子であり、
【化４】
0006267101.tif 000037
式（ＩＩ）においてＲ１は水素原子又はメチル基である）
下記式（４）で表されるシリコーン化合物と
【化５】
0006267101.tif 000038
（式（４）において、ｎ、Ｒ２、Ｒ３及びＲ４は上述のとおりである）
下記式（５）で表される（メタ）アクリル酸ハライドとを
【化６】
0006267101.tif 000039
（式（５）において、ＸはＣｌ、Ｂｒ、又はＩであり、Ｒ１は上述のとおりである）
反応させる工程を含む、製造方法。
【請求項９】
前記反応を酸捕捉剤の存在下で行う、請求項８記載の製造方法。
【請求項１０】
酸捕捉剤がトリエチルアミンである、請求項９記載の製造方法。
【請求項１１】
下記式（６）で表されるオルガノハイドロジェンシロキサンと、
【化７】
0006267101.tif 000040
（ｎ、Ｒ３及びＲ４は上述のとおりである）
下記式（７）で表される化合物とを、
【化８】
0006267101.tif 000041
（Ｒ５は炭素数２〜７のアルケニル基であり、炭素原子に結合する水素原子の１以上が、非置換または置換の炭素数１〜６の１価炭化水素基、炭素数１〜６のアルコキシ基、ハロゲン原子、又はシアノ基で置換されていてもよい）
付加反応させて上記式（４）で表されるシリコーン化合物を製造する工程を含む、請求項８〜１０のいずれか１項記載の製造方法。
【請求項１２】
上記式（４）において各特定の一のｎ、Ｒ２、Ｒ３及びＲ４を有する１種が、化合物の質量全体のうち９５質量％超を成す、請求項１１記載の製造方法。
【請求項１３】
下記式（Ｉ）で表される化合物の製造方法であって
【化９】
0006267101.tif 000042
（式（Ｉ）において、ｎは２または３であり、Ｒ２は炭素数２〜７のアルキレン基であり、炭素原子に結合する水素原子の１以上が、非置換または置換の炭素数１〜６の１価炭化水素基、炭素数１〜６のアルコキシ基、ハロゲン原子、又はシアノ基で置換されていてもよく、Ｒ３は炭素数１〜４のアルキル基であり、Ｒ４は炭素数１〜４のアルキル基であり、Ｘ１、Ｘ２、及びＸ３のうちいずれか１が下記（ＩＩ）で表される（メタ）アクリル基であり、Ｘ１、Ｘ２、及びＸ３のうち残りの２つは水素原子であり、
【化１０】
0006267101.tif 000043
式（ＩＩ）においてＲ１は水素原子又はメチル基である）
下記式（６）で表されるオルガノハイドロジェンシロキサンと、
【化１１】
0006267101.tif 000044
（ｎ、Ｒ３及びＲ４は上述のとおりである）
下記式（ＩＩＩ）で表される化合物とを、
【化１２】
0006267101.tif 000045
（Ｒ５は炭素数２〜７のアルケニル基であり、炭素原子に結合する水素原子の１以上が、非置換または置換の炭素数１〜６の１価炭化水素基、炭素数１〜６のアルコキシ基、ハロゲン原子、又はシアノ基で置換されていてもよく、Ｘ１、Ｘ２、及びＸ３のうちいずれか１が上記（ＩＩ）で表される（メタ）アクリル基であり、Ｘ１、Ｘ２、及びＸ３のうち残りの２つは水素原子である）
付加反応させる工程を含む、製造方法。
【請求項１４】
上記式（Ｉ）において各特定の一のｎ、Ｒ１、Ｒ２、Ｒ３、及びＲ４を有する特定の一の構造を有する化合物の量が、前記製造方法により得られる化合物の質量全体のうち９０質量％超を成す（但し、該特定の一の構造を有する化合物とは上記（ＩＩ）で表される基の結合位置のみが異なる構造異性体を含んでいてよい）、請求項８〜１３のいずれか１項記載の製造方法。
【発明の詳細な説明】
【技術分野】
【０００１】
本発明は眼科デバイス、例えば、コンタクトレンズ、眼内レンズ、人工角膜を製造するための化合物（以下、「眼用モノマー」ともいう）及びその製造方法に関する。詳細には、（メタ）アクリル系モノマー等の他の重合性モノマーと共重合されて、透明度及び酸素透過率が高く、親水性、防汚性、且つ機械的強度の耐久性に優れた、眼に適用するのに好適な重合体を与える化合物、及びその製法に関する。
【背景技術】
【０００２】
眼用モノマーとして、下記のシリコーン化合物が知られている
【化１】
0006267101.tif 000002
【化２】
0006267101.tif 000003
【０００３】
上記ＴＲＩＳ（３−［トリス（トリメチルシロキシ）シリル］プロピルメタクリレート）は、２−ヒドロキシエチルメタクリレート（ＨＥＭＡ）のような親水性モノマーとの相溶性に劣り、これらの親水性モノマーと共重合した場合、透明ポリマーが得られないという欠点がある。一方、上記ＳｉＧＭＡはＨＥＭＡのような親水性モノマーとの相溶性に優れ、その共重合ポリマーは、比較的高酸素透過性で高親水性であるという特徴を有する。しかしながら、近年眼用ポリマーには、長時間の連続装用を可能にすべく、より高い酸素透過性が要求されるようになり、ＳｉＧＭＡから得られるポリマーでは、酸素透過性が不十分だった。
【０００４】
この問題を解決すべく、特許文献１には、下記式（ａ）で表される化合物が記載されている。
【化３】
0006267101.tif 000004
ＳｉＧＭＡにおいてビス（トリメチルシロキシ）メチルシリル部分をＳｉ部分とし、全体に占めるＳｉ部分の質量割合を求めると５２％となる。一方、上記式（ａ）において、トリス（トリメチルシロキシ）シリル部分をＳｉ部分とし、全体に占めるＳｉ部分の質量割合を求めると６０％となる。即ち、上記式（ａ）の化合物は、Ｓｉ部分の質量割合が多い。その為、得られる眼科デバイスに高い酸素透過性をもたらすことができる。
【０００５】
しかし、酸素透過率を上げるためにＳｉ部分の質量割合を増やすと、重合性基あたりの分子量が大きくなるため共重合ポリマーの機械的強度が低下するという問題があった。また、特許文献２には、上記式（ａ）で示される化合物はエポキシ前駆体にメタクリル酸を反応させて調製されると記載しているが、該反応は、副反応が多く、得られる共重合ポリマーの物性のブレが大きいという問題もあった。
【０００６】
特許文献３には、下記式（ｂ）で表されるシロキサニル化合物を含有する組成物、及び該化合物を重合成分として含むポリマーを用いてなる眼用レンズが記載されている。
【化４】
0006267101.tif 000005
（ここで、Ｒ１〜Ｒ７はそれぞれ独立して水素、炭素数１〜１８のアルキル又はフェニルを表し；ｎは０以上の整数を表し；前記整数の最頻値は約２〜約９であり；ｎが２〜９である化合物の原料全体に占めるモル比率は少なくとも約９０％であり；Ｙはヒドロキシル若しくは加水分解性の置換ヒドロキシルであり、Ｚはアルキルアクリロイロキシである；又はＺはヒドロキシル若しくは加水分解可性の置換ヒドロキシルであり、Ｙはアルキルアクリロイロキシである；又はＹおよびＺはＯでありエポキシ環を形成する。）
【０００７】
特許文献４には、下記式（ｃ）で表されるシリコーン（メタ）アクリルアミドモノマーが記載されている。
【化５】
0006267101.tif 000006
（式中、Ｒは水素原子またはメチル基を表し、Ｒ１は水素原子、またはヒドロキシ、酸、エステル、エ−テル、チオールおよびこれらの組合せで置換されていてもよい１〜２０個の炭素原子を有するアルキル基もしくはアリール基を表し、Ｒ２はヒドロキシ、酸、エステル、エーテル、チオールおよびこれらの組合せで置換されていてもよい炭素数１〜１０のアルキレン基またはアリーレン基を表し、Ｒ１またはＲ２の少なくとも１つは水酸基を有し、Ｒ３〜Ｒ９はそれぞれ独立に、いずれもフッ素、ヒドロキシ、酸、エステル、エーテル、チオールおよびこれらの組合せで置換されていてもよい、１〜２０個の炭素原子を有するアルキル基またはアリール基を表し、ｎは１〜１０の範囲の整数である。）
【０００８】
上記ＳｉＧＭＡ、式（ａ）で表される化合物、及び式（ｂ）で表される化合物の何れも親水性構造部分（（メタ）アクリル構造とシロキサン構造をつなぐ部位）に水酸基を一つのみ有する。これらの化合物はいずれも、他の親水性モノマーとの相溶性に劣り、共重合して得られる重合体は、透明にならず、また機械的強度が不十分なことがあった。式（ｃ）で表される化合物は水酸基を１個以上有するが、水酸基を有する基が（メタ）アクリルアミドの窒素原子に結合している。該化合物も、他の親水性モノマーとの相溶性に劣り、共重合して得られる重合体は、透明にならず、また機械的強度が不十分なことがあった。
【先行技術文献】
【特許文献】
【０００９】
【特許文献１】特開２００７−１８６７０９号公報
【特許文献２】特開２００７−１９１８号公報
【特許文献３】特表２００９−５４２８５０号公報
【特許文献４】特表２０１３−５２５５１２号公報
【発明の概要】
【発明が解決しようとする課題】
【００１０】
そこで本発明は、眼用モノマーとして好適であり、他の（メタ）アクリル系モノマーに対する相溶性が良好であり、親水性、防汚性、且つ機械的強度の耐久性に優れた重合体を与える化合物、特には、特定の一の構造を有する１種（構造異性体を含む）が高い割合を成す化合物を提供すること、及びその製造方法を提供することを目的とする。
【課題を解決するための手段】
【００１１】
本発明者らは上記課題を解決すべく鋭意検討した結果、下記式（Ｉ）で表される、（メタ）アクリル構造とシロキサン構造をつなぐ部位に水酸基を２つ有するアルキレン構造を有するシリコーン化合物が、他の（メタ）アクリル系モノマーに対する相溶性が良好であり、無色透明であり、親水性、防汚性、且つ機械的強度の耐久性に優れた重合体を与えることを見出し、本発明を成すに至った。
【００１２】
即ち、本発明は、下記式（Ｉ）で表される化合物及び該化合物の製造方法を提供する。
【化６】
0006267101.tif 000007
（式（Ｉ）において、ｎは２または３であり、Ｒ２は炭素数２〜７のアルキレン基であり、炭素原子に結合する水素原子の１以上が、非置換または置換の炭素数１〜６の１価炭化水素基、炭素数１〜６のアルコキシ基、ハロゲン原子、又はシアノ基で置換されていてもよく、Ｒ３は炭素数１〜４のアルキル基であり、Ｒ４は炭素数１〜４のアルキル基であり、Ｘ１、Ｘ２、及びＸ３のうちいずれか１が下記（ＩＩ）で表される（メタ）アクリル基であり、Ｘ１、Ｘ２、及びＸ３のうち残りの２つは水素原子であり、
【化７】
0006267101.tif 000008
式（ＩＩ）においてＲ１は水素原子又はメチル基である）。または、上記（ＩＩ）で表される基の結合位置のみが異なる２以上の構造異性体の混合物であってよい。
さらに本発明は、上記化合物からなる眼科デバイス用モノマーおよび前記モノマーを重合成分としてなる重合体を提供する。
【発明の効果】
【００１３】
本発明のシリコーン化合物は、酸素透過性が高く、併用する他の（メタ）アクリル系モノマーとの相溶性が高い。そのため無色透明な重合体を与える。また、本発明の製造方法は、水酸基を有するシリコーン化合物と酸クロライドとの反応、あるいはヒドロシリル基を有するシリコーン化合物と末端不飽和炭化水素基を有する（メタ）アクリル化合物との付加反応を使用する。該製造方法によれば、特定の一の構造を有する１種（構造異性体を含む）が高い割合を成すシリコーン化合物を与えることができる。従って、本発明のシリコーン化合物及び該化合物の製造方法は眼科デバイス製造用として好適である。
【発明を実施するための形態】
【００１４】
本発明のシリコーン化合物は上記式（Ｉ）で表され、所定個数のシロキサン単位を有すること、該シロキサン単位構造と（メタ）アクリル基構造とを結合する部分に水酸基を二つ有するアルキレン構造を有することを特徴とする。当該構造を有することにより、本発明のシリコーン化合物は他の重合性モノマーとの相溶性に優れ、無色透明であり、酸素透過性が高く、親水性、防汚性且つ機械的強度の耐久性が向上した重合体を与えることができる。
【００１５】
上記式（Ｉ）において、ｎは２または３である。ｎが前記下限値未満では酸素透過率が低くなる。
【００１６】
上記式（Ｉ）において、Ｒ２は、置換基を有しても良い、炭素数２〜７のアルキレン基である。炭素数２〜７のアルキレン基としては、例えば、エチレン基、プロピレン基、ブチレン基、ペンチレン基、ヘキシレン基が挙げられ、これらの炭素原子に結合する水素原子の１以上が、非置換または置換の炭素数１〜６の１価炭化水素基、炭素数１〜６のアルコキシ基、ハロゲン原子、又はシアノ基で置換されていてもよい。炭素数１〜６の１価炭化水素基としては、メチル基、エチル基、プロピル基、ブチル基、ペンチル基、及びヘキシル基等のアルキル基が挙げられ、これらの炭素原子に結合する水素原子の１以上がハロゲン原子、又はシアノ基で置換されていてもよい。炭素数１〜６のアルコキシ基としては、メトキシ基、エトキシ基、プロポキシ基、イソプロポキシ基、ブトキシ基などが挙げられる。ハロゲン原子としては、フッ素、塩素、臭素原子などが挙げられる。好ましくは置換されていないアルキレン基であり、中でもペンチレン基が好ましい。
【００１７】
上記式（Ｉ）において、Ｒ３は、炭素数１〜４のアルキル基である。例えば、メチル基、エチル基、プロピル基、及びブチル基が挙げられ、好ましくはメチル基である。
【００１８】
上記式（Ｉ）において、Ｒ４は炭素数１〜４のアルキル基である。例えば、メチル基、エチル基、プロピル基、及びブチル基が挙げられ、好ましくはメチル基である。  
【００１９】
上記式（Ｉ）において、Ｘ１、Ｘ２、及びＸ３のうちいずれか１が下記（ＩＩ）で表される（メタ）アクリル基であり、Ｘ１、Ｘ２、及びＸ３のうち残りの２つは水素原子である。
【化８】
0006267101.tif 000009
式（ＩＩ）においてＲ１は水素原子又はメチル基である。本発明のシリコーン化合物は上記（Ｉ）で表され、上記（ＩＩ）で表される基の結合位置のみが異なる２以上の構造異性体の混合物であってよい。
【００２０】
上記（ＩＩ）で表される基の結合位置のみが異なる構造異性体は、下記式（１）、（２）、及び（３）で表される。
【化９】
0006267101.tif 000010
（式（１）、（２）、（３）において、ｎ、Ｒ１、Ｒ２、Ｒ３、及びＲ４は上記の通りであり、式（１）、（２）、及び（３）においてｎの値及びＲ１、Ｒ２、Ｒ３、及びＲ４の構造は同じである）。
【００２１】
本発明は、後述する方法により、上記式（Ｉ）において各特定の一のｎ、Ｒ１、Ｒ２、Ｒ３、及びＲ４を有する１種が高い割合を成す化合物を提供することができる。高い割合とは、化合物の質量全体のうち９０質量％超を成すことを意味する。本発明のシリコーン化合物は上記の通り２以上の構造異性体の混合物であってよい。上記特定構造を有する１種とは構造異性体を含む。すなわち、本発明の製造方法は、上記式（Ｉ）において各特定の一のｎ、Ｒ１、Ｒ２、Ｒ３、及びＲ４を有し、上記（ＩＩ）で表される基の結合位置のみが異なる２以上の構造異性体、特には３つの構造異性体が、化合物の質量全体のうち９０質量％超を成す化合物を提供することができる。本発明において上記特定構造を有する１種の含有割合はガスクロマトグラフィー（以下「ＧＣ」とする）分析により求められる。詳細な条件は後述する。化合物が特定構造を有する１種（構造異性体を含む）を高い割合で有することにより、２−ヒドロキシエチルメタクリレート等の非シリコーン系モノマーと混合したときに、濁りを生じず透明な重合体を得ることができる。特定構造を有する１種の割合が９０質量％未満の場合、本発明の化合物を非シリコーン系モノマーと混合したときに濁りを生じ、透明なポリマーが得られない場合がある。
【００２２】
式（Ｉ）において、ｎが２であり、Ｒ１がメチル基であり、Ｒ２がペンチレン基であり、Ｒ３がメチル基であり、Ｒ４がメチル基であるとき、該化合物の分子量は４４０であり、化合物全体の質量に対するシロキサンの質量割合は約４９％である。即ち、該化合物はＳｉ含量が高いため、得られる共重合体は高い酸素透過性を有する。
【００２３】
本発明はさらに、上記式（Ｉ）で表されるシリコーン化合物の製造方法を提供する。上記式（Ｉ）で表されるシリコーン化合物は、下記第一の製造方法または第二の製造方法により製造することができる。
【００２４】
本発明の第一の製造方法は、下記式（４）で表されるシリコーン化合物と
【化１０】
0006267101.tif 000011
（式（４）において、ｎ、Ｒ２、Ｒ３及びＲ４は上述のとおりである）
下記式（５）で表される（メタ）アクリル酸ハライドとを
【化１１】
0006267101.tif 000012
（式（５）において、ＸはＣｌ、Ｂｒ、又はＩであり、Ｒ１は上述のとおりである）
反応させる工程を含む。上記の通り、当該反応により得られるシリコーン化合物は上記（ＩＩ）の結合位置のみが異なる２以上の構造異性体の混合物であってよい。
【００２５】
該反応は、上記式（４）で表されるオルガノシロキサンの、トルエンまたはヘキサン等の溶液中に、上記式（５）で表される酸ハライド、好ましくは酸クロライドを、徐々に添加して、水浴等で冷却しながら０〜５０℃の温度で行なうことが好ましい。
【００２６】
式（５）で表される酸ハライドの量は、式（４）で表されるオルガノシロキサン１ｍｏｌに対して、１〜３ｍｏｌ、好ましくは、１．０５〜２ｍｏｌである。上記下限値未満では式（４）のオルガノシロキサンが未反応物として残存し、特定構造を有する１種（構造異性体を含む）の化合物が高い割合を成すことができない。また上記上限値を超えると経済的に不利である。
【００２７】
上記反応は好ましくは酸捕捉剤の存在下で行うのがよい。酸捕捉剤の存在下で反応させるとより収率が高くなる。該酸捕捉剤としては、各種アミン、例えばトリエチルアミン、ピリジンが挙げられ、好ましくはトリエチルアミンである。酸補足剤の量は、上記式（５）で表される（メタ）アクリル酸ハライド１モルに対して１モル〜２モル程度であればよい。
【００２８】
（メタ）アクリル酸ハライドの純度は得られるシリコーン化合物の純度（特定構造を有する１種（構造異性体を含む）の化合物の含有率）に影響する。そのため、（メタ）アクリル酸ハライドは高純度品であることが好ましい。特に好ましくは、市販されている純度９９％以上の（メタ）アクリル酸クロライドを使用することが好ましい。酸クロライドを使用した反応では、副反応はほぼ認められない。
【００２９】
本発明の方法の好ましい態様は、反応中、ＧＣ測定により残存シリコーン化合物（式（４））の有無をモニタリングし、そのピーク消失を確認した後に、反応物に水を投入して攪拌する。その後、静置させて有機層と水層に分離する。有機層を数回水洗した後、有機層中の溶剤をストリップする。該方法により、ＧＣ測定における純度９０質量％超の目的物を得ることができる。純度は、ＧＣのピーク面積の割合に基づく。水素炎イオン化型検出器（ＦＩＤ）を用いた場合、ピーク面積は炭素数に比例するので、その割合は生成物中の質量％にほぼ等しい。
【００３０】
上記式（４）で表されるシリコーン化合物は、下記式（６）で表されるオルガノハイドロジェンシロキサンと、
【化１２】
0006267101.tif 000013
（ｎ、Ｒ３及びＲ４は上述のとおりである）
下記式（７）で表される化合物（以下、アルケニルトリオール化合物という）を付加反応させて製造することができる。
【化１３】
0006267101.tif 000014
（Ｒ５は炭素数２〜７のアルケニル基であり、炭素原子に結合する水素原子の１以上が、非置換または置換の炭素数１〜６の１価炭化水素基、炭素数１〜６のアルコキシ基、ハロゲン原子、又はシアノ基で置換されていてもよい）
【００３１】
該付加反応は従来公知の方法に従えばよい。例えば、白金族化合物等の付加反応触媒の存在下で行う。その際、溶剤を使用してもよく、例えばヘキサン、メチルシクロヘキサン、エチルシクロヘキサン、トルエン等の脂肪族、芳香族系溶剤、エタノール、ＩＰＡ等のアルコール系溶剤が好適に使用出来る。配合比率は従来公知の方法に従えばよく、オルガノハイドロジェンシロキサン１モルに対しアルケニルトリオール化合物を１．２モル以上、好ましくは１．５モル以上使用するのがよい。上限は特に制限されないが、通常５モル以下、特には３モル以下である。
【００３２】
上記式（７）においてＲ５は、置換基を有していてもよい、炭素数２〜７、好ましくは炭素数３〜７のアルケニル基である。例えば、下記式で表される。
【化１４】
0006267101.tif 000015
式中、ｄは１〜５の整数であり、Ｒは水素原子であり、該水素原子の１以上が、非置換または置換の炭素数１〜６の１価炭化水素基、炭素数１〜６のアルコキシ基、ハロゲン原子、またはシアノ基で置換されていてもよい。炭素数１〜６の１価炭化水素基としては、メチル基、エチル基、プロピル基、ブチル基、ペンチル基、及びヘキシル基等のアルキル基が挙げられ、これらの炭素原子に結合する水素原子の１以上がハロゲン原子、又はシアノ基で置換されていてもよい。炭素数１〜６のアルコキシ基としては、メトキシ基、エトキシ基、プロポキシ基、イソプロポキシ基、及びブトキシ基などが挙げられる。ハロゲン原子としては、フッ素、塩素、臭素原子などが挙げられる。
【００３３】
上記式（７）で表されるアルケニルトリオール化合物としては、好ましくは、下記式（１１）、式（１２）及び式（１３）で表される化合物が挙げられる。
【化１５】
0006267101.tif 000016
【００３４】
好ましい態様としては、例えば、アルケニルトリオール化合物を必要に応じて溶剤で希釈し、そこへ白金系ヒドロシリル化触媒を添加する。白金系ヒドロシリル化触媒の種類は特に制限されず、従来公知のものが使用できる。さらに、室温もしくはそれ以上の温度でオルガノハイドロジェンシロキサンを滴下して反応させる。滴下終了後、加温下で熟成した後、原料オルガノハイドロジェンシロキサンの有無を、例えばＧＣ測定においてピークが消失したことで確認する。反応終点をＧＣ測定により確認することにより、ポリオルガノハイドロジェンシロキサンが生成物中に残存しないため高純度のシリコーン化合物を得ることができる。尚、上記反応は一括で行っても良い。
【００３５】
付加反応終了後に、反応液から過剰のアルケニルトリオール化合物を除去する。該方法としては、減圧下ストリップ、または、イオン交換水もしくはぼう硝水で反応物を水洗してアルケニルトリオール化合物を水層へ抽出し除去する方法が挙げられる。この際、良好な２層分離を得る為に、トルエン、ヘキサン等の溶剤を適当量使用するのが好ましい。特には、有機層から溶剤を減圧ストリップすることで、上記式（４）のシリコーン化合物を、９０質量％以上、好ましくは９５質量％超の高純度で得ることができる。より純度を高めるために、蒸留を複数回行なってもよい。高純度とは、式（４）において特定の一のｎ、Ｒ１、Ｒ２、Ｒ３、及びＲ４を有する特定の一の構造を有する１種類が、化合物の質量全体のうち９０質量％以上、好ましくは９５質量％超を成すことである。
【００３６】
上記式（６）で示されるオルガノハイドロジェンシロキサンは、高純度なものを公知の方法で作ることができるし、市販品を使用することもできる。
【００３７】
また、アルケニルトリオール化合物中の水酸基をヘキサメチルジシラザン等のシリル化剤によりシリルエステルにし、上記付加反応後にシリルエステルを加水分解して、式（４）のシリコーン化合物を得ても良い。
【００３８】
本発明の第二の製造方法は、下記式（６）で表されるオルガノハイドロジェンシロキサンと、
【化１６】
0006267101.tif 000017
（ｎ、Ｒ３及びＲ４は上述のとおりである）
下記式（ＩＩＩ）で表される化合物とを、
【化１７】
0006267101.tif 000018
（Ｒ５は炭素数２〜７のアルケニル基であり、炭素原子に結合する水素原子の１以上が、非置換または置換の炭素数１〜６の１価炭化水素基、炭素数１〜６のアルコキシ基、ハロゲン原子、又はシアノ基で置換されていてもよく、Ｘ１、Ｘ２、及びＸ３のうちいずれか１が上記（ＩＩ）で表される基であり、Ｘ１、Ｘ２、及びＸ３のうち残りの２つは水素原子であり、該化合物は上記（ＩＩ）で表される基の結合位置のみが異なる２以上の構造異性体の混合物であってよい）
付加反応させる工程を含む。
【００３９】
該付加反応は従来公知の方法に従えばよい。例えば、白金族化合物等の付加反応触媒の存在下で行う。その際、溶剤を使用してもよく、例えばヘキサン、メチルシクロヘキサン、エチルシクロヘキサン、トルエン等の脂肪族、芳香族系溶剤、エタノール、ＩＰＡ等のアルコール系溶剤が好適に使用出来る。ポリオルガノハイドロジェンシロキサン１モルに対し上記式（ＩＩＩ）で表される化合物（アルケニル（メタ）アクリレート化合物）を１．２モル以上、好ましくは１．５モル以上使用するのがよい。上限は特に制限されないが、通常５モル以下、特には３モル以下である。
【００４０】
上記式（ＩＩＩ）で表される化合物において、Ｘ１、Ｘ２、及びＸ３のうちいずれか１が上記（ＩＩ）で表される基であり、Ｘ１、Ｘ２、及びＸ３のうち残りの２つは水素原子である。該化合物は上記（ＩＩ）で表される基の結合位置のみが異なる２以上の構造異性体の混合物であってよい。上記式（ＩＩＩ）で表される化合物が構造異性体の混合物の場合、上記配合比率は、ポリオルガノハイドロジェンシロキサン１モルに対し構造異性体の混合物として１．２モル以上、好ましくは１．５モル以上使用するのがよい。上記式（ＩＩＩ）で表される化合物におけるＲ５は上述の通りである。
【００４１】
上記式（ＩＩＩ）で表される化合物としては、下記式（８）、（９）、及び（１０）で表される化合物（以下、アルケニル（メタ）アクリレート化合物という）が挙げられる。式（８）、（９）、及び（１０）で表される化合物においてＲ５及びＲ１が同じであるとき、これらは構造異性体である。上記式（ＩＩＩ）で表される化合物はこれら２以上の構造異性体の混合物であってよい。
【化１８】
0006267101.tif 000019
（Ｒ１及びＲ５は上述のとおりである）
【００４２】
上記式（８）、（９）、（１０）で表される化合物としては、好ましくは、下記式（１４）〜（２２）で表される化合物が挙げられる。
【化１９】
0006267101.tif 000020
上記式（１４）、（１５）、及び（１６）は構造異性体である。これらは単独で上記付加反応に使用してもよいし、２以上の構造異性体の混合物を上記式（ＩＩＩ）で表される化合物として上記付加反応に使用してもよい。
【００４３】
【化２０】
0006267101.tif 000021
上記式（１７）、（１８）、及び（１９）は構造異性体である。これらは単独で上記付加反応に使用してもよいし、２以上の構造異性体の混合物を上記式（ＩＩＩ）で表される化合物として上記付加反応に使用してもよい。
【００４４】
【化２１】
0006267101.tif 000022
上記式（２０）、（２１）、及び（２２）は構造異性体である。これらは単独で上記付加反応に使用してもよいし、２以上の構造異性体の混合物を上記式（ＩＩＩ）で表される化合物として上記付加反応に使用してもよい。
【００４５】
上記付加反応の好ましい態様としては、例えば、アルケニル（メタ）アクリレート化合物を必要に応じて溶剤で希釈し、そこへ白金系ヒドロシリル化触媒を添加する。白金系ヒドロシリル化触媒の種類は特に制限されず、従来公知のものが使用できる。さらに、室温もしくはそれ以上の温度でポリオルガノハイドロジェンシロキサンを滴下して反応させる。滴下終了後、加温下で熟成した後、原料ポリオルガノハイドロジェンシロキサンの有無を、例えばＧＣ測定においてピークが消失したことで確認する。反応終点をＧＣ測定により確認することにより、ポリオルガノハイドロジェンシロキサンが生成物中に残存しないため、特定の構造を有する１種（構造異性体を含む）を高い割合で有するシリコーン化合物を得ることができる。尚、上記反応は一括で行っても良い。
【００４６】
付加反応終了後に、反応液から過剰のアルケニル（メタ）アクリレート化合物を除去する。該方法としては、減圧下ストリップ、または、イオン交換水もしくはぼう硝水で反応物を水洗してアルケニル（メタ）アクリレート化合物を水層へ抽出し除去する方法が挙げられる。この際、良好な２層分離を得る為に、トルエン、ヘキサン等の溶剤を適当量使用するのが好ましい。特には、反応物からアルケニル（メタ）アクリレート化合物を減圧ストリップすることで、上記式（Ｉ）で表され特定の構造を有する１種（構造異性体を含む）を高い割合で有するシリコーン化合物を得ることができる。
【００４７】
また、アルケニル（メタ）アクリレート化合物中の水酸基をヘキサメチルジシラザン等のシリル化剤によりシリルエステルにし、上記付加反応後にシリルエステルを加水分解して、式（Ｉ）で表される化合物を得ても良い。
【００４８】
また、上記の何れの反応においても必要に応じて重合禁止剤を添加してもよい。該重合禁止剤は（メタ）アクリル化合物に従来使用されているものであればよい。例えば、ヒドロキノン、ヒドロキノンモノメチルエーテル、２−ｔ−ブチルヒドロキノン、４−メトキシフェノール、及び２，６−ジ−ｔ−ブチル−４−メチルフェノール（ＢＨＴ）などのフェノール系重合禁止剤が挙げられる。これらの重合禁止剤は、１種単独でも２種以上を組み合わせて使用してもよい。重合禁止剤の量は特に制限されるものでないが、得られる化合物の質量に対して５〜５００ｐｐｍとなる量が好ましく、より好ましくは１０〜１００ｐｐｍとなる量である。
【００４９】
本発明の化合物は、（メタ）アクリル基など、上記シリコーン化合物と重合する基を有する他の化合物（以下、重合性モノマーという）との相溶性が良好である。そのため、重合性モノマーと共重合することにより無色透明の重合体を与えることができる。さらには、耐汚染性を付与するフッ素置換基含有（メタ）アクリル系モノマーに対する相溶性も良好であるため、耐汚染性（防汚性）を向上した重合体を与えることができる。本発明の化合物は上記の通り構造異性体の混合物であってよく、構造異性体の混合物のまま他の重合性モノマーと良好に相溶し、無色透明の重合体を与えることができる。他の重合体と共重合させる比率は特に制限されるものでない。
【００５０】
重合性モノマーとしては、例えば、（メタ）アクリル酸、メチル（メタ）アクリレート、エチル（メタ）アクリレート、（ポリ）エチレングリコールジメタクリレート、ポリアルキレングリコールモノ（メタ）アクリレート、ポリアルキレングリコールモノアルキルエーテル（メタ）アクリレート、トリフルオロエチル（メタ）アクリレート、２−ヒドロキシエチル（メタ）アクリレート、２，３―ジヒドロキシプロピル（メタ）アクリレート等のアクリル系モノマー；Ｎ，Ｎ−ジメチルアクリルアミド、Ｎ，Ｎ−ジエチルアクリルアミド、Ｎ−アクリロイルモルホリン、Ｎ−メチル（メタ）アクリルアミド等のアクリル酸誘導体；その他の不飽和脂肪族もしくは芳香族化合物、例えばクロトン酸、桂皮酸、ビニル安息香酸；及び（メタ）アクリル基などの重合性基を有するシリコーンモノマーが挙げられる。これらは１種単独でも、２種以上を併用してもよい。
【００５１】
本発明の化合物と上記他の重合性モノマーとの共重合は従来公知の方法により行えばよい。例えば、熱重合開始剤や光重合開始剤など既知の重合開始剤を使用して行うことができる。該重合開始剤としては、２−ヒドロキシ−２−メチル−１−フェニル−プロパン−１−オン、アゾビスイソブチロニトリル、アゾビスジメチルバレロニトリル、ベンゾイルパーオキサイド、ｔｅｒｔ−ブチルハイドロパーオキサイド、クメンハイドロパーオキサイドなどがあげられる。これら重合開始剤は単独でまたは２種以上を混合して用いることができる。重合開始剤の配合量は、重合成分の合計１００質量部に対して０．００１〜２質量部、好ましくは０．０１〜１質量部であるのがよい。
【００５２】
本発明の化合物を重合成分として含む重合体は、酸素透過性、親水性、防汚性、機械的強度の耐久性に優れる。従って、眼科デバイス、例えば、コンタクトレンズ、眼内レンズ、人工角膜を製造するのに好適である。該重合体を用いた眼科デバイスの製造方法は特に制限されるものでなく、従来公知の眼科デバイスの製造方法に従えばよい。例えば、コンタクトレンズ、眼内レンズなどレンズの形状に成形する際には、切削加工法や鋳型（モールド）法などを使用できる。
【実施例】
【００５３】
以下、実施例及び比較例を示し、本発明をより詳細に説明するが、本発明は下記の実施例に制限されるものではない。下記実施例において、１Ｈ−ＮＭＲ分析は、ＪＮＭ−ＥＣＰ５００（日本電子社製）を用い、測定溶媒として重クロロホルムを使用して実施した。
【００５４】
また、ガスクロマトグラフィー（ＧＣ）測定は以下の条件により行った。
ガスクロマトグラフィー（ＧＣ）測定条件
ガスクロマトグラフ：Ａｇｉｌｅｎｔ社製
検出器：ＦＩＤ、温度３００℃
キャピラリーカラム：Ｊ＆Ｗ社  ＨＰ−５ＭＳ（０．２５ｍｍ×３０ｍ×０．２５μｍ）
昇温プログラム：５０℃（５分）→１０℃／分→２５０℃（保持）
注入口温度：２５０℃
キャリアガス：ヘリウム（１．０ｍｌ／分）
スプリット比：  ５０：１
注入量：１μｌ
【００５５】
［実施例１］
下記式（２３）で表される６，７，８−トリヒドロキシ−１−オクテン１２．０ｇ（０．０７５ｍｏｌ）、
【化２２】
0006267101.tif 000023
トルエン２０ｇを、マグネチックスターラー、ジムロート、温度計、及び滴下ロートを付けた２００ミリリットルフラスコに仕込み、７０℃まで昇温した。塩化白金酸アルカリ中和物ビニルシロキサン錯体触媒トルエン溶液（白金含有量０．５％）０．０７５ｇを前記フラスコ中に添加した後、滴下ロートを用いて、下記式（２４）の化合物１，１，１，３，５，５，５−ヘプタメチルトリシロキサン１１．１ｇ（０．０５ｍｏｌ）を０．５時間かけて前記フラスコ中へ滴下した。１００℃で１時間熟成後に反応物をＧＣで分析したところ、式（２４）の化合物のピークが消失し、反応が完結したことを示した。反応物に２０ｇのイオン交換水を加え、攪拌しながら水洗し、静置して相分離させ、過剰の式（２３）の化合物を含む水層を除去した。同様にして、２０ｇイオン交換水で２回水洗し、有機層のトルエンを減圧ストリップして、無色透明液体であり下記式（２５）で表されるシリコーン化合物１７．５ｇ（０．０４６ｍｏｌ、収率９２％）を得た。ＧＣ測定による該シリコーン化合物の純度は９６．６質量％であった。
【化２３】
0006267101.tif 000024
【化２４】
0006267101.tif 000025
【００５６】
上記式（２５）のシリコーン化合物１５．３ｇ（０．０４ｍｏｌ）、脱塩酸剤トリエチルアミン５．１ｇ（０．０５ｍｏｌ）、ヘキサン５０ｇを、マグネチックスターラー、ジムロート、温度計、滴下ロートを付けた、１リットルフラスコに仕込み、フラスコを水浴中で冷却しながら、メタクリル酸クロライド４．８ｇ（０．０４６ｍｏｌ）とヘキサン５ｇの混合物を０．５時間かけて滴下した。内温は２０℃から３０℃まで上昇した。水浴をはずし、上記式（２５）のシリコーン化合物のピークをＧＣでモニターしながら室温で熟成した。１０時間後に、上記式（２５）のシリコーン化合物のピークが、ＧＣでの検出限界以下になったので、反応液にイオン交換水５０ｇ加え水洗した。静置分離して水層をカットした後、さらに２回水洗した。有機層から溶媒のヘキサン等を減圧ストリップすることにより、無色透明液体の生成物１７．１ｇを得た。
【００５７】
１Ｈ−ＮＭＲ分析した結果、上記生成物は下記式（２６）で表され、３つの構造異性体の混合物、すなわち、Ｘ１がメタクリル基であり且つＸ２及びＸ３が水素原子である化合物と、Ｘ２がメタクリル基であり且つＸ１及びＸ３が水素原子である化合物と、Ｘ３がメタクリル基であり且つＸ１及びＸ２が水素原子である化合物の混合物であった（以下、シリコーン化合物１という）（０．０３８ｍｏｌ、収率９５％）。ＧＣ測定による下記式（２６）で表される構造を有するシリコーン化合物の含有率は、構造異性体の混合物として、化合物全体の質量のうち９４．７質量％であった。
【化２５】
0006267101.tif 000026
１Ｈ−ＮＭＲスペクトルデータを以下に示す。
０ｐｐｍ（３Ｈ）、０．１ｐｐｍ（１８Ｈ）、０．４ｐｐｍ（２Ｈ）、１．３ｐｐｍ（６Ｈ）、１．５ｐｐｍ（２Ｈ）、１．９ｐｐｍ（３Ｈ）、２．５ｐｐｍ（２Ｈ）、３．５〜４．３ｐｐｍ（４Ｈ）、５．５ｐｐｍ（１Ｈ）、６．１ｐｐｍ（１Ｈ）。
【００５８】
［実施例２］
上記式（２３）で表される６,７,８−トリヒドロキシ−１−オクテン６．４ｇ（０．０４ｍｏｌ）、脱塩酸剤トリエチルアミン５．１ｇ（０．０５ｍｏｌ）、ヘキサン５０ｇを、マグネチックスターラー、ジムロート、温度計、滴下ロートを付けた、２００ミリリットルフラスコに仕込み、フラスコを水浴中で冷却しながら、メタクリル酸クロライド４．８ｇ（０．０４６ｍｏｌ）とヘキサン５ｇの混合物を０．５時間かけて滴下した。内温は２０℃から３０℃まで上昇した。水浴をはずし、上記式（２３）で表される化合物のピークをＧＣでモニターしながら室温で熟成した。１０時間後に、上記式（２３）で表される化合物のピークが、ＧＣでの検出限界以下になったので、反応液にイオン交換水５０ｇ加え水洗した。静置分離して水層をカットした後、さらに２回水洗した。有機層から溶媒のヘキサン等を減圧ストリップすることにより、無色透明液体の生成物８．７ｇ（０．０３８ｍｏｌ、収率９６％）を得た。１Ｈ−ＮＭＲ分析により、下記式（２７）で表され、３つの構造異性体の混合物、すなわち、Ｘ１がメタクリル基であり且つＸ２及びＸ３が水素原子である化合物と、Ｘ２がメタクリル基であり且つＸ１及びＸ３が水素原子である化合物と、Ｘ３がメタクリル基であり且つＸ１及びＸ２が水素原子である化合物の混合物であることが確認された。ＧＣ測定による下記式（２７）で表される構造を有するシリコーン化合物の含有率は、構造異性体の混合物として、化合物全体の質量のうち９６．６質量％であった。
【化２６】
0006267101.tif 000027
【００５９】
上記式（２７）の化合物を構造異性体の混合物として７．３ｇ（０．０３２ｍｏｌ）、メチルシクロヘキサン１０ｇを、マグネチックスターラー、ジムロート、温度計、及び滴下ロートを付けた１００ミリリットルフラスコに仕込み、７０℃まで昇温した。塩化白金酸アルカリ中和物ビニルシロキサン錯体触媒トルエン溶液（白金含有量０．５％）０．０１５ｇを前記フラスコ中に添加した後、滴下ロートを用いて、上記式（２４）の化合物４．４ｇ（０．０２ｍｏｌ）を０．５時間かけて前記フラスコ中へ滴下した。１００℃で１時間熟成後に反応物をＧＣで分析したところ、原料の式（２４）のピークが消失し、反応が完結したことを示した。メチルシクロヘキサンを減圧ストリップして、無色透明液体の生成物８．６ｇを得た。
１Ｈ−ＮＭＲ分析で、上記（２６）で表され、３つの構造異性体の混合物、すなわち、Ｘ１がメタクリル基であり且つＸ２及びＸ３が水素原子である化合物と、Ｘ２がメタクリル基であり且つＸ１及びＸ３が水素原子である化合物と、Ｘ３がメタクリル基であり且つＸ１及びＸ２が水素原子である化合物の混合物であることが確認された（０．０１９ｍｏｌ、収率９５％）。ＧＣ測定による上記式（２６）で表される構造を有するシリコーン化合物の含有率は、構造異性体の混合物として、化合物全体の質量のうち９４．９質量％であった。
【００６０】
［合成例１］
特開２００７−１８６７０９号公報（特許文献１）の実施例１に記載の方法に従い、シリコーン化合物を合成した。１Ｈ−ＮＭＲ分析で、下記式（２８）及び式（２９）で表される構造異性体の混合物であった（以下、シリコーン化合物２という）。ＧＣ測定による下記式（２８）及び式（２９）で表される構造を有するシリコーン化合物の含有率は、構造異性体の混合物として、化合物全体の質量のうち８９．４質量％であった。
【化２７】
0006267101.tif 000028
【００６１】
［合成例２］
特表２００９−５４２８５０号公報（特許文献３）の実施例２に記載の方法に従い、シリコーン化合物を合成した。１Ｈ−ＮＭＲ分析で、下記式（３０）及び（３１）で表される化合物の混合物であった（以下、シリコーン化合物３という）。ＧＣ測定による下記式（３０）及び（３１）で表される構造を有するシリコーン化合物の含有率は、混合物として、化合物全体の質量のうち９５．６質量％であった。
【化２８】
0006267101.tif 000029
【００６２】
［合成例３］
特表２０１３−５２５５１２号公報（特許文献４）の合成例５〜８及び実施例２に記載の方法に従い、下記式（３２）で表される化合物を合成した（以下、シリコーン化合物４という）。該シリコーン化合物のＧＣによる純度は９４．３質量％であった。
【化２９】
0006267101.tif 000030
【００６３】
［合成例４］
特表２０１３−５２５５１２号公報（特許文献４）の合成例１６〜１８に記載の方法に従い、下記式（３３）で表される化合物を合成した（以下、シリコーン化合物５という）。該シリコーン化合物のＧＣによる純度は９４．２質量％であった。
【化３０】
0006267101.tif 000031
【００６４】
モノマー混合物の調製
［実施例３］
実施例１で得たシリコーン化合物１（６質量部）、Ｎ，Ｎ−ジメチルアクリルアミド（３．０質量部）、２−ヒドロキシエチルメタクリレート（０．５質量部）、トリエチレングリコールジメタクリレート（１質量部）、トリフルオロエチル（メタ）アクリレート（０．５質量部）、及びダロキュア１１７３（チバ・スペシャリティー・ケミカルズ社製、０．０５質量部）を撹拌混合し、モノマー混合物１を得た。
【００６５】
［比較例１〜４］
比較例１〜４では、シリコーン化合物１を、合成例１〜４で得たシリコーン化合物２〜５に各々替えた他は実施例３と同じ組成及び方法にてモノマー混合物を調製した（シリコーン化合物２、３、４、５の順にモノマー混合物２、３、４、５と称す）。
【００６６】
［比較例５］
比較例５では、シリコーン化合物１を、下記式（３４）及び式（３５）で表される化合物の混合物（ＳｉＧＭＡ、Ｇｅｌｅｓｔ社製、式（３４）及び式（３５）で表される化合物の合計として純度９６．２質量％）に替えた他は実施例３と同じ組成及び方法にてモノマー混合物を調製した（モノマー混合物６と称す）。
【化３１】
0006267101.tif 000032
【００６７】
［評価試験］
（１）他の重合性モノマーとの相溶性
上記で得た各モノマー混合物の外観を目視により観察した。シリコーン化合物と他の（メタ）アクリル化合物との相溶性が良好である混合物は無色透明になるが、相溶性が悪い混合物は濁りを生じる。結果を下記表１に示す。
【００６８】
（２）フィルム（重合体）の外観
上記で得た各モノマー混合物をアルゴン雰囲気下で脱気した。該混合液を、石英ガラス板２枚をはさんだ鋳型に流し込み、超高圧水銀ランプで１時間照射して厚さ約０．３ｍｍのフィルムを得た。該フィルムの外観を目視観察した。結果を下記表１に示す。
【００６９】
（３）フィルム（重合体）の水濡れ性（表面親水性）
上記（２）で製造したフィルムに対して、接触角計ＣＡ−Ｄ型（協和界面科学株式会社製）を用い、液適法にて水接触角（°）の測定を行った。結果を下記表１に示す。
【００７０】
（４）フィルム（重合体）の耐汚染性
上記（２）で製造したフィルムを３７℃リン酸緩衝液（ＰＢＳ（−））に２４時間浸漬した。ＰＢＳ（一）浸漬前および２４時間浸漬した後の各フィルムを、公知の人工脂質液中にて、３７℃±２℃にて８時間インキュベートした。その後、ＰＢＳ（−）にて濯ぎ洗いをし、０．１％スダンブラック−胡麻油溶液に浸漬した。浸漬前後で染色状態に差異が確認されない場合を○、確認された場合を×とした。結果を下記表１に示す。
【００７１】
（５）機械的強度の耐久性
上記（２）に従いフィルムを２枚作製し、その内の１枚の表面水分を拭き取った後に３７℃リン酸緩衝液（ＰＢＳ（一））に２４時間浸漬した。ＰＢＳ（一）に浸漬していないフィルムおよび２４時間浸漬後のフィルム各々を幅２．０ｍｍのダンベル形状にカットし、試験サンプルの上下端を冶具で挟み、一定速度で引張続けた際の破断強度および破断伸度を、破断試験機ＡＧＳ−５０ＮＪ（株式会社島津製作所製）を用いて測定した。ＰＢＳ（一）に浸漬していないフィルムと浸漬したフィルムにおいて、破断強度と破断伸度の変化が夫々１０％以内の場合は○とし、いずれか一方に１０％を超える減少が認められる場合は×とした。結果を下記表１に示す。
【００７２】
【表１】
0006267101.tif 000033
【００７３】
比較例１〜５のシリコーン化合物は、他の（メタ）アクリル系モノマー化合物あるいはフッ素置換基含有（メタ）アクリル系モノマーとの相溶性が悪く無色透明な重合体を得られない。特に、比較例１、２及び５のモノマー混合物から得られた重合体は水濡れ性（表面親水性）、耐汚染性に劣る。また、比較例１、３、４のモノマー混合物から得られた重合体はリン酸緩衝液に浸漬することで機械的強度が低下する。これに対し、本発明のシリコーン化合物は、他の（メタ）アクリル系モノマーとの相溶性が良好であり、無色透明な重合体を提供する。また、フッ素置換基含有（メタ）アクリル系モノマーとも良好に相溶する。そのため、親水性及び耐汚染性に優れる重合体を与える。さらに、得られる重合体はリン酸緩衝液に浸漬しても機械的強度が低下しない。
【産業上の利用可能性】
【００７４】
本発明のシリコーン化合物は、無色透明であり、親水性、耐汚染性、及び機械的強度の耐久性に優れる重合体を与える。また、本発明の製造方法によれば、特定の構造を有する１種（構造異性体を含む）が高い割合を成す化合物を提供することができる。従って、本発明の化合物及び製造方法は、コンタクトレンズ材料、眼内レンズ材料、及び人工角膜材料など、眼科デバイスの製造のために有用である。